(57)【要約】【課題】高感度でかつカブリが低く、熱停滞安定性に優れたハロゲン化銀写真乳剤及びハロゲン化銀カラー写真感光材料を提供すること。【解決手段】光励起または酸化された分光増感色素のホールトラップを起源として、１つ以上の電子を新たにハロゲン化銀粒子に注入する機能を有する化合物を含有し、該分光増感色素の添加により分光増感され、その後、アルカリ土類金属塩より選ばれたマグネシウム塩、カルシウム塩、ストロンチウム塩の少なくとも一種を添加し、カルコゲン増感を含む化学増感が施されることを特徴とするハロゲン化銀写真乳剤。【選択図】        なし【特許請求の範囲】
【請求項１】
光励起または酸化された分光増感色素のホールトラップを起源として、１つ以上の電子を新たにハロゲン化銀粒子に注入する機能を有する化合物を含有し、該分光増感色素の添加により分光増感され、その後、アルカリ土類金属塩より選ばれたマグネシウム塩、カルシウム塩、ストロンチウム塩の少なくとも一種を添加し、カルコゲン増感を含む化学増感が施されることを特徴とするハロゲン化銀写真乳剤。
【請求項２】
光励起または酸化された分光増感色素のホールトラップを起源として、１つ以上の電子を新たにハロゲン化銀粒子に注入する機能を有する化合物が、ｎ価のカチオンラジカルから分子内環化反応または分子内渡環反応を伴って（ｎ＋ｍ）価のカチオンを形成することが可能な有機化合物（ただし、ｎ、ｍはそれぞれ独立に１以上の整数を表す）であることを特徴とする請求項１記載のハロゲン化銀写真乳剤。
【請求項３】
全ハロゲン化銀粒子の投影面積の７０％以上がアスペクト比４〜１００の平板状粒子で占められており、かつ該全ハロゲン化銀粒子の５０個数％以上がフリンジ部に１粒子当たり３０本以上の転位線を有する平板状粒子であることを特徴とする請求項１または２記載のハロゲン化銀写真乳剤。
【請求項４】
支持体上の一方の側に、それぞれ少なくとも１層の赤感光性層、緑感光性層、青感光性層及び非感光性層からなる写真構成層を有するハロゲン化銀カラー写真感光材料において、該感光性層の少なくとも１層に請求項１〜３のいずれか１項記載のハロゲン化銀写真乳剤が含有されることを特徴とするハロゲン化銀カラー写真感光材料。
【発明の詳細な説明】
【０００１】
【発明の属する技術分野】
本発明は、ハロゲン化銀写真乳剤及びハロゲン化銀カラー写真感光材料に関し、更に詳しくは高感度でかつカブリが低く、熱保存安定性に優れたハロゲン化銀写真乳剤及びハロゲン化銀カラー写真感光材料に関する。
【０００２】
【従来の技術】
ハロゲン化銀感光材料（以下、単に感光材料ともいう）は、極めて完成度の高い成熟製品と言われている一方、要求される性能は、高感度、高画質、保存条件による性能変動が少ない等多岐にわたり、その要求レベルは近年ますます高まってきている。特に高感度化、高画質化という点では、昨今のデジタルカメラの技術進歩により、ハロゲン化銀写真感光材料の優位性を保持するために、更なる性能向上が必要である。
【０００３】
近年の高感度化または高画質化技術は、カラー感光層に入射してきた光子をいかに有効利用できるかが焦点となってきた。その一つのアプローチとして、１つの光子による励起でハロゲン化銀粒子中に２つの電子が注入されることを可能とする、２倍の増感効果が見込める増感技術が検討されてきた。既によく知られている技術として還元増感があり、１つの光子によって発生したホールを還元増感中心がトラップし、還元増感中心が酸化還元反応を経て、更にもう１つの電子をハロゲン化銀粒子中に注入する。光励起によって分離した電荷の再結合は、潜像形成において最大のロス過程であり、このロス過程を抑制した上に、そのエネルギーを利用してさらに電子注入を行うことで、１光子で２電子の放出が可能となる。
【０００４】
一方、近年光励起または酸化された分光増感色素のホールトラップを起源として、１つ以上の電子を新たにハロゲン化銀粒子に注入する機能を有する化合物が注目されつつある。これらの化合物は１つの光子によって２つの電子をハロゲン化銀粒子に注入するだけでなく、いったん生成した電子と分光増感色素の酸化体またはハロゲン化銀の正孔が再結合するロス過程を低減することによっても写真乳剤の感度向上に寄与する。これらの化合物の機能や反応機構については、Ｎａｔｕｒｅ，４０２巻，８６５頁（１９９９）またはＪｏｕｒｎａｌ  ｏｆ  Ａｍｅｒｉｃａｎ  Ｃｈｅｍｉｃａｌ  Ｓｏｃｉｅｔｙ，１２２巻，１１９３４頁（２０００）に詳しく記載されている。これらの化合物を用いた技術は、米国特許第５，７４７，２３６号、同第６，０１０，８４１号、同第６，０５４，２６０号、同第６，１５３，３７１号、特開平１１−２３７７１０号等に開示されている。また、本発明者らは鋭意研究の結果、有機合成化学協会誌，第４９巻，第７号（１９９１年），６３６〜６４４頁に記載されている、「ｎ価のカチオンラジカルから分子内環化反応を伴って（ｎ＋ｍ）価のカチオンを形成することが可能な有機化合物（ただし、ｎ、ｍはそれぞれ独立に１以上の整数を表す）」をハロゲン化銀写真乳剤中に添加した場合、同様な機能を有することを見いだした。これらの化合物に関しては特許文献１、２等に、詳細な構造並びに使用技術が開示されている。
【０００５】
しかしながら、これらの化合物類は特に分光増感されたハロゲン化銀写真乳剤で使用するとカブリが進行し、また、熱停滞による性能変動が顕著であることから、高感度化を目的とした効果を得ることができず、更なるカブリ抑制及び熱停滞安定性の改善を達成しうる技術が必要とされていた。
【０００６】
【特許文献１】
特開２００１−２３５８２５号公報
【０００７】
【特許文献２】
特開２００２−７２３９６号公報
【０００８】
【発明が解決しようとする課題】
本発明の目的は、高感度でかつカブリが低く、熱停滞安定性に優れたハロゲン化銀写真乳剤及びハロゲン化銀カラー写真感光材料を提供することにある。
【０００９】
【課題を解決するための手段】
本発明の上記目的は、以下の構成によって達成された。
【００１０】
１．光励起または酸化された分光増感色素のホールトラップを起源として、１つ以上の電子を新たにハロゲン化銀粒子に注入する機能を有する化合物を含有し、該分光増感色素の添加により分光増感され、その後、アルカリ土類金属塩より選ばれたマグネシウム塩、カルシウム塩、ストロンチウム塩の少なくとも一種を添加し、カルコゲン増感を含む化学増感が施されることを特徴とするハロゲン化銀写真乳剤。
【００１１】
２．光励起または酸化された分光増感色素のホールトラップを起源として、１つ以上の電子を新たにハロゲン化銀粒子に注入する機能を有する化合物が、ｎ価のカチオンラジカルから分子内環化反応または分子内渡環反応を伴って（ｎ＋ｍ）価のカチオンを形成することが可能な有機化合物（ただし、ｎ、ｍはそれぞれ独立に１以上の整数を表す）であることを特徴とする前記１記載のハロゲン化銀写真乳剤。
【００１２】
３．全ハロゲン化銀粒子の投影面積の７０％以上がアスペクト比４〜１００の平板状粒子で占められており、かつ該全ハロゲン化銀粒子の５０個数％以上がフリンジ部に１粒子当たり３０本以上の転位線を有する平板状粒子であることを特徴とする前記１または２記載のハロゲン化銀写真乳剤。
【００１３】
４．支持体上の一方の側に、それぞれ少なくとも１層の赤感光性層、緑感光性層、青感光性層及び非感光性層からなる写真構成層を有するハロゲン化銀カラー写真感光材料において、該感光性層の少なくとも１層に前記１〜３のいずれか１項記載のハロゲン化銀写真乳剤が含有されることを特徴とするハロゲン化銀カラー写真感光材料。
【００１４】
以下、本発明を詳細に説明する。
本発明のハロゲン化銀写真乳剤は、光励起または酸化された分光増感色素のホールトラップを起源として、１つ以上の電子を新たにハロゲン化銀粒子に注入する機能を有する化合物を含むことを特徴とする。従来の写真乳剤では１つの光子による励起によって分光増感色素が励起され、ハロゲン化銀の伝導帯に一つの電子を注入し分光増感色素の酸化体を形成する、これを繰り返すことによって潜像と呼ばれる現像可能な安定な中心が形成されると考えられている。分光増感色素を含まない乳剤でも同様に１つの光子による励起によってハロゲン化銀の伝導帯に１つの電子を生成し、同時に価電子帯に１つの正孔を生成する。前記化合物は、１つの光子による光励起により１つの電子がハロゲン化銀の伝導帯に注入された後、分光増感色素の酸化体またはハロゲン化銀価電子帯の正孔と反応し、さらにもう１つの電子をハロゲン化銀の伝導体に注入する機能を有する。これらの化合物は１つの光子によって得られる電子を２倍にすることの他に、いったん生成した電子と分光増感色素の酸化体またはハロゲン化銀の正孔が再結合するロス過程を低減することによっても写真乳剤の感度向上に寄与する。これらの化合物の機能や反応機構については、Ｎａｔｕｒｅ，４０２巻，８６５頁（１９９９）及びＪｏｕｒｎａｌ  ｏｆ  Ａｍｅｒｉｃａｎ  Ｃｈｅｍｉｃａｌ  Ｓｏｃｉｅｔｙ，１２２巻，１１９３４頁（２０００）に詳しく記載されている。
【００１５】
本発明において、光励起または酸化された分光増感色素のホールトラップを起源として、１つ以上の電子を新たにハロゲン化銀粒子に注入する機能を有する化合物は、ホールトラップ前の電気化学的に測定された酸化電位が、０〜約１．４Ｖであることが好ましく、０．３〜１．０Ｖであることがより好ましい。さらに、ホールトラップ後の電気化学的に測定された酸化電位が、−０．４〜−２．０Ｖであることが好ましく、−０．７〜−２．０Ｖであることがより好ましく、−０．９〜−１．６Ｖであることが最も好ましい。ここで電気化学的に測定された酸化電位とは、飽和カロメル参照電極に対する電位を表す。
【００１６】
本発明において、前記の光励起または酸化された分光増感色素のホールトラップを起源として、１つ以上の電子を新たにハロゲン化銀粒子に注入する機能を有する化合物は、ｎ価のカチオンラジカルから分子内環化反応または分子内渡環反応を伴って（ｎ＋ｍ）価のカチオンを形成することが可能な有機化合物（ただし、ｎ、ｍはそれぞれ独立に１以上の整数を表す）であることが好ましい。
【００１７】
ｎ及びｍはそれぞれ１であることが好ましく、具体的には１価のカチオンラジカルから、分子内環化反応または分子内渡環反応を伴って２価のカチオンを形成する有機化合物であることが好ましい。
【００１８】
本発明における分子内環化反応または分子内渡環反応では、分子内渡環反応を伴う反応であることがより好ましい。分子内渡環反応の反応機構の例を下記に示す。
【００１９】
【化１】
2004333739.tif 000002
【００２０】
ｎ価のカチオンラジカルから、分子内環化反応または分子内渡環反応を伴って（ｎ＋ｍ）価のカチオンを形成する有機化合物としては下記一般式で表される化合物が好ましく用いられる。これらの化合物に関しては特開２００１−２３５８２５号、特願２０００−２６２９６８号、同２００１−３３４９３号、同２００１−３１５１０８号等に詳細な構造並びに使用技術が開示されている。
【００２１】
【化２】
2004333739.tif 000003
【００２２】
式中、Ｘ１及びＸ２は各々硫黄原子、セレン原子またはテルル原子を表す。Ｒ１〜Ｒ１２は、各々水素原子、脂肪族基、芳香族基、または、Ｒ１とＲ２、Ｒ３とＲ４、Ｒ５とＲ６、Ｒ７とＲ８、Ｒ９とＲ１０、Ｒ１１とＲ１２間で環を形成する非金属原子群、或いは、Ｒ１とＲ３またはＲ４、Ｒ２とＲ３またはＲ４、Ｒ３とＲ５またはＲ６、Ｒ４とＲ５またはＲ６、Ｒ５とＲ７またはＲ８、Ｒ６とＲ７マたはＲ８、Ｒ７とＲ９またはＲ１０、Ｒ８とＲ９またはＲ１０、Ｒ９とＲ１１またはＲ１２、Ｒ１０とＲ１１またはＲ１２、Ｒ１とＲ１１またはＲ１２、Ｒ２とＲ１１またはＲ１２間で縮合環を形成する非金属原子群を表す。また、Ｒ１〜Ｒ１２間で形成される縮合環が不飽和環である場合は、縮合環を形成している部位の結合炭素原子は二重結合を形成してもよい。
【００２３】
本発明に係る化合物を本発明のハロゲン化銀写真乳剤中に添加する時期は、従来有用であることが認められている乳剤調製の如何なる工程中であってもよい。例えば、米国特許２，７３５，７６６号、同３，６２８，９６０号、同４，１８３，７５６号、同４，２２５，６６６号、特開昭５８−１８４１４２号、同６０−１９６７４９号等に開示されているように、ハロゲン化銀の粒子形成工程または／及び脱塩前の時期、脱塩工程中及び／または脱塩後から化学熟成の開始前までの時期、特開昭５８−１１３９２０号等に開示されているように、化学熟成の直前または工程中の時期、化学熟成後塗布までの時期の乳剤が塗布される前なら如何なる時期、工程において添加されてもよい。また、米国特許４，２２５，６６６号、特開昭５８−７６２９号等に開示されているように、同一化合物を単独で、または異種構造の化合物と組み合わせて、例えば、粒子形成工程中と化学熟成工程中または化学熟成完了後とに分けたり、化学熟成の前または工程中と完了後とに分ける等して分割して添加してもよく、分割して添加する化合物及び化合物の組み合わせの種類を変えて添加してもよい。より好ましくは分光増感及び化学増感の後で、安定化剤を添加する前である。
【００２４】
本発明において、ｎ価のカチオンラジカルから分子内環化反応または分子内渡環反応を伴って（ｎ＋ｍ）価のカチオンを形成することが可能な有機化合物は、任意の添加量で用いることができるが、これらの化合物がハロゲン化銀に対する吸着基を持たない場合、添加量はハロゲン化銀１ｍｏｌ当たり１０−５〜１０−１ｍｏｌ／Ｌであることが好ましく、これらの化合物がハロゲン化銀に対する吸着基を持つ場合、添加量が１０−６〜１０−２ｍｏｌ／Ｌであることが好ましい。
【００２５】
本発明のハロゲン化銀写真乳剤は、ヒドロキシベンゼン化合物を含有することが好ましい。ヒドロキシベンゼン化合物の例は次のようなものである。
【００２６】
【化３】
2004333739.tif 000004
【００２７】
式中、Ｖ及びＶ′は、それぞれ独立して、Ｈ、ＯＨ、ハロゲン原子、ＯＭ（Ｍはアルカリ金属イオン）、アルキル基、フェニル基、アミノ基、カルボキシル基、カルボニル基、スルホン基、スルホン化されたフェニル基、スルホン化されたアルキル基、スルホン化されたアミノ基、カルボキシフェニル基、カルボキシアルキル基、カルボキシアミノ基、ヒドロキシフェニル基、ヒドロキシアルキル基、アルキルエーテル基、アルキルフェニル基、アルキルチオエーテル基、またはフェニルチオエーテル基である。
【００２８】
より好ましくは、それらは、それぞれ独立して、Ｈ、ＯＨ、Ｃｌ、Ｂｒ、ＣＯＯＨ、ＣＨ２ＣＨ２ＣＯＯＨ、ＣＨ３、ＣＨ２ＣＨ３、Ｃ（ＣＨ３）３、ＯＣＨ３、ＣＨＯ、ＳＯ３Ｋ、ＳＯ３Ｎａ、ＳＯ３Ｈ、ＳＣＨ３またはフェニルである。
【００２９】
特開２００１−４２４６６の一般式（ＩＶ−１）、一般式（ＩＶ−２）に示される化合物も包含され、具体的な化合物例としては特開２００１−４２４６６の段落番号０１９１〜０２２４記載のＩＶ−１−１〜ＩＶ−２−４を好ましく用いることができる。
【００３０】
ヒドロキシベンゼン化合物を、本発明に係る乳剤層または写真材料を構成するいずれの層にも加えることができる。好ましい添加量は、ハロゲン化銀１ｍｏｌ当たり１×１０−３〜１×１０−１ｍｏｌ、より好ましくは１×１０−３〜２×１０−２ｍｏｌである。
【００３１】
さらに本発明の効果を達成するためには、分光増感色素の添加により分光増感され、その後、アルカリ土類金属塩より選ばれたマグネシウム塩、カルシウム塩、ストロンチウム塩の少なくとも一種を添加し、カルコゲン増感を含む適当な化学増感が施されることが重要である。
【００３２】
添加されるアルカリ土類金属塩としてはマグネシウム塩、カルシウム塩、ストロンチウム塩の少なくとも一種から選択できるが、カルシウム塩が最も好ましく、ついでストロンチウム塩、マグネシウム塩の順に好ましい。添加される時期は、分光増感色素を添加した後、分光増感色素が充分にハロゲン化銀結晶表面に吸着した後から、カルコゲン増感を含む適当な化学増感が施される前に添加することが好ましい。添加量としてはハロゲン化銀１ｍｏｌ当たり１×１０−４〜１×１０−２ｍｏｌが好ましい。本発明で用いられるアルカリ土類金属塩は水溶性塩であることが望ましく、硝酸塩、塩化物塩等が好ましい。例としては、硝酸カルシウム、塩化カルシウム、硝酸マグネシウム、塩化マグネシウム、硝酸ストロンチウム等が挙げられ、特に硝酸カルシウムが好ましい。
【００３３】
本発明のカルコゲン増感を含む適当な化学増感とは、硫黄増感法、セレン増感法、金増感法、パラジウム増感法または貴金属増感法の少なくとも１つをハロゲン化銀写真乳剤の製造工程の任意の工程で施こすことができる。２種以上の増感法を組み合せることは好ましい。どの工程で化学増感するかによって種々のタイプの乳剤を調製することができる。粒子の内部に化学増感核を埋め込むタイプ、粒子表面から浅い位置に埋め込むタイプ、または表面に化学増感核を作るタイプがある。本発明の乳剤は目的に応じて化学増感核の場所を選ぶことができる。一般に好ましいのは表面近傍に少なくとも一種の化学増感核を作った場合である。
【００３４】
本発明で好ましく実施しうる化学増感法の一つはカルコゲナイド増感法と貴金属増感法の単独または組合せであり、ジェームス（Ｔ．Ｈ．Ｊａｍｅｓ）著，ザ・フォトグラフィック・プロセス，第４版，マクミラン社刊，１９７７年，（Ｔ．Ｈ．Ｊａｍｅｓ，Ｔｈｅ  Ｔｈｅｏｒｙ  ｏｆ  ｔｈｅ  Ｐｈｏｔｏｇｒａｐｈｉｃ  Ｐｒｏｃｅｓｓ，４ｔｈ  ｅｄ，Ｍａｃｍｉｌｌａｎ，（１９７７））６７〜７６頁に記載されるように活性ゼラチンを用いて行うことができるし、またＲＤ，１２０巻，１９７４年４月，１２００８、ＲＤ，３４巻，１９７５年６月，１３４５２、米国特許第２，６４２，３６１号、同第３，２９７，４４６号、同第３，７７３，０３１号、同第３，８５７，７１１号、同第３，９０１，７１４号、同第４，２２６，０１８号及び同第３，９０４，４１５号、並びに英国特許第１，３１５，７５５号に記載されるようにｐＡｇ５〜１０、ｐＨ５〜８及び温度３０〜８０℃において硫黄、セレン、テルル、金、白金、パラジウムまたはこれら増感剤の複数の組合せとすることができる。貴金属増感法においては、例えば、金、白金、パラジウムの貴金族塩を用いることができ、中でも特に金増感、パラジウム増感及び両者の併用が好ましい。
【００３５】
金増感法の場合には、金増感剤として例えば、塩化金酸、カリウムクロロオーレート、カリウムオーリチオシアネート、硫化金、金セレナイドの公知の化合物を用いることができる。パラジウム化合物はパラジウム２価塩または４価の塩を意味する。好ましいパラジウム化合物は、Ｒ２ＰｄＸ６またはＲ２ＰｄＸ４で表される。ここでＲは水素原子、アルカリ金属原子またはアンモニウム基を表す。Ｘはハロゲン原子を表し塩素、臭素または沃素原子を表す。具体的には、例えば、Ｋ２ＰｄＣｌ４、（ＮＨ４）２ＰｄＣｌ６、Ｎａ２ＰｄＣｌ４、（ＮＨ４）２ＰｄＣｌ４、Ｌｉ２ＰｄＣｌ４、Ｎａ２ＰｄＣｌ６またはＫ２ＰｄＢｒ４が好ましい。金化合物及びパラジウム化合物はチオシアン酸塩またはセレノシアン酸塩と併用することが好ましい。
【００３６】
硫黄増感法の場合には、硫黄増感剤として例えば、ハイポ、チオ尿素系化合物、ロダニン系化合物及び米国特許第３，８５７，７１１号、同第４，２２６，０１８号及び同第４，０５４，４５７号に記載されている硫黄含有化合物を用いることができる。いわゆる化学増感剤の存在下に化学増感することもできる。有用な化学増感助剤には、アザインデン、アザピリダジン、アザピリミジンのごとき、化学増感の過程でカブリを抑制し、かつ感度を増大するものとして知られた化合物が用いられる。化学増感助剤改質剤の例は、米国特許第２，１３１，０３８号、同第３，４１１，９１４号、同第３，５５４，７５７号、特開昭５８−１２６５２６号及び前記ダフィン著，「写真乳剤化学」，１３８〜１４３頁に記載されている。
【００３７】
本発明のハロゲン化銀粒子は金増感を併用することが好ましい。金増感剤の好ましい量としてハロゲン化銀１ｍｏｌ当り１×１０−４〜１×１０−７ｍｏｌであり、さらに好ましいのは１×１０−５〜５×１０−７ｍｏｌである。パラジウム化合物の好ましい範囲は１×１０−３〜５×１０−７ｍｏｌである。チオシアン化合物またはセレノシアン化合物の好ましい範囲は５×１０−２〜１×１０−６ｍｏｌである。
【００３８】
本発明のハロゲン化銀粒子に対して使用する好ましい硫黄増感剤量は、ハロゲン化銀１ｍｏｌ当り１×１０−４〜１×１０−７ｍｏｌであり、さらに好ましいのは１×１０−５〜５×１０−７ｍｏｌである。
【００３９】
本発明のハロゲン化銀粒子に対して好ましい増感法としてセレン増感がある。セレン増感において、公知の不安定セレン化合物を用い、具体的には、例えば、コロイド状金属セレニウム、セレノ尿素類（例えば、Ｎ，Ｎ−ジメチルセレノ尿素、Ｎ，Ｎ−ジエチルセレノ尿素等）、セレノケトン類、セレノアミド類のようなセレン化合物を用いることができる。セレン増感は硫黄増感または貴金族増感またはその両方と組み合せて用いた方が好ましい場合がある。
【００４０】
本発明に用いられるハロゲン化銀写真乳剤には、感光材料の製造工程、保存中または写真処理中のカブリを防止し、または写真性能を安定化させる目的で、種々の化合物を含有させることができる。すなわち、チアゾール類、例えば、ベンゾチアゾリウム塩、ニトロイミダゾール類、ニトロベンズイミダゾール類、クロロベンズイミダゾール類、ブロモベンズイミダゾール類、メルカプトチアゾール類、メルカプトベンゾチアゾール類、メルカプトペンズイミダゾール類、メルカプトチアジアゾール類、アミノトリアゾール類、べンゾトリアゾール類、ニトロべンゾトリアゾール類、メルカプトテトラゾール類（特に１−フェニル−５−メルカプトテトラゾール）、メルカプトピリミジン類、メルカプトトリアジン類、例えば、オキサドリンチオンのようなチオケト化合物、アザインデン類、例えば、トリアザインデン類、テトラアザインデン類（特に、４−ヒドロキシ置換（１，３，３ａ，７）テトラアザインデン類）、ペンタアザインデン類のようなカブリ防止剤または安定剤として知られた多くの化合物を加えることができる。例えば、米国特許第３，９５４，４７４号、同第３，９８２，９４７号、特公昭５２−２８６６０号に記載されたものを用いることができる。好ましい化合物の一つに特開昭６３−２１２９３２号に記載された化合物がある。カブリ防止剤及び安定剤は粒子形成前、粒子形成中、粒子形成後、水洗工程、水洗後の分散時、化学増感前、化学増感中、化学増感後、塗布前のいろいろな時期に目的に応じて添加することができる。乳剤調製中に添加して本来のカブリ防止及び安定化効果を発現する以外に、粒子の晶壁を制御する、粒子サイズを小さくする、粒子の溶解性を減少させる、化学増感を制御する、色素の配列を制御する等多目的に用いることができる。
【００４１】
本発明のハロゲン化銀粒子に吸着させる分光増感色素としてはメチン色素があり、従ってまた最終的に得られるハロゲン化銀写真乳剤も、メチン色素類その他によって分光増感されることが本発明の効果を発揮するのに好ましい。用いられる色素には、シアニン色素、メロシアニン色素、複合シアニン色素、複合メロシアニン色素、ホロポーラーシアニン色素、へミシアニン色素、スチリル色素及びへミオキソノール色素が包含される。特に有用な色素は、シアニン色素、メロシアニン色素、及び複合メロシアニン色素に属する色素である。これらの色素類には、塩基性複素環核としてシアニン色素類に通常利用される核のいずれをも適用できる。すなわち、例えば、ピロリン核、オキサゾリン核、チオゾリン核、ピロール核、オキサゾール核、チアゾール核、セレナゾール核、イミダゾール核、テトラゾール核、ピリジン核、これらの核に脂環式炭化水素環が融合した核、及びこれらの核に芳香族炭化水素環が融合した核、すなわち、例えば、インドレニン核、べンズインドレニン核、インドール核、ベンズオキサドール核、ナフトオキサゾール核、ベンゾチアゾール核、ナフトチアゾール核、ベンゾセレナゾール核、ベンズイミダゾール核、キノリン核が適用できる。これらの核は炭素原子上に置換されていてもよい。メロシアニン色素または複合メロシアニン色素には、ケトメチレン構造を有する核として、例えば、ピラゾリン−５−オン核、チオヒダントイン核、２−チオキサゾリジン−２，４−ジオン核、チアゾリジン−２，４−ジオン核、ローダニン核及びチオバルビツール酸核のような５〜６員複素環核を適用することができる。
【００４２】
これらの増感色素は単独に用いてもよいが、それらの組合せを用いてもよく、増感色素の組合せは特に、強色増感の目的でしばしば用いられる。その代表例は米国特許第２，６８８，５４５号、同第２，９７７，２２９号、同第３，３９７，０６０号、同第３，５２２，０５２号、同第３，５２７，６４１号、同第３，６１７，２９３号、同第３，６２８，９６４号、同第３，６６６，４８０号、同第３，６７２，８９８号、同第３，６７９，４２８号、同第３，７０３，３７７号、同第３，７６９，３０１号、同第３，８１４，６０９号、同第３，８３７，８６２号、同第４，０２６，７０７号、英国特許第１，３４４，２８１号、同第１，５０７，８０３号、特公昭４３−４９３６号、同５３−１２３７５号、特開昭５２−１１０６１８号、同５２−１０９９２５号に記載されている。
【００４３】
増感色素と共に、それ自身分光増感作用を持たない色素または可視光を実質的に吸収しない物質であって、かつ強色増感を示す物質を乳剤中に含んでもよい。
【００４４】
本発明のハロゲン化銀写真乳剤に適用する好ましい分光増感色素の添加時期はハロゲン化銀粒子形成後、微粒子添加前である。最も普通には化学増感の完了後塗布前までの時期に行われるが、米国特許第３，６２８，９６９号、及び同第４，２２５，６６６号に記載されているように化学増感剤と同時期に添加し分光増感を化学増感と同時に行うことも、特開昭５８−１１３９２８号に記載されているように化学増感に先立って行うこともでき、またハロゲン化銀粒子沈澱生成の完了前に添加し分光増感を開始することもできる。更にまた米国特許第４，２５５，６６６号に教示されているようにこれらの前記化合物を分けて添加すること、即ちこれらの化合物の一部を化学増感に先立って添加し、残部を化学増感の後で添加することも可能であり、米国特許第４，１８３，７５６号に開示されている方法を始めとしてハロゲン化銀粒子形成中のどの時期であってもよい。
【００４５】
添加量は、ハロゲン化銀１ｍｏｌ当り、４×１０−６〜８×１０−３ｍｏｌで用いることができるが、より好ましいハロゲン化銀粒子サイズ０．２〜１．２μｍの場合は約５×１０−５〜２×１０−３ｍｏｌがより有効である。本発明で得られるハロゲン化乳剤を用いて感光材料を作製する際には、前記の種々の添加剤が用いられるが、それ以外にも目的に応じて種々の添加剤を用いることができる。これらの添加剤は、より詳しくはＲＤ，Ｉｔｅｍ１７６４３（１９７８年１２月）、同，Ｉｔｅｍ１８７１６（１９７９年１１月）及び同，Ｉｔｅｍ３０８１１９（１９８９年１２月）に記載されている。
【００４６】
本発明の請求項３にかかるハロゲン化銀写真乳剤は、２枚双晶を有する平板状ハロゲン化銀粒子（以下、平板粒子ともいう）に関する技術であり、上記、化学増感を施す基盤となる粒子形成技術である。
【００４７】
双晶とは、一つの粒子内に一つ以上の双晶面を有するハロゲン化銀結晶であり、双晶の形態の分類はクラインとモイザーによる報文、フォトグラフィッシェ  コレスポンデンツ（Ｐｈｏｔｏｇｒａｐｈｉｓｈｅ  Ｋｏｒｒｅｓｐｏｎｄｅｎｚ）第９９巻，９９頁、同第１００巻，５７頁に詳しく述べられている。本発明に関連する平板粒子は、主平面に平行な双晶面を２枚以上有するものであることが好ましい。
【００４８】
双晶面は透過型電子顕微鏡により観察することができる。具体的な方法は次の通りである。まず、含有される平板粒子が、支持体上にほぼ主平面が平行に配向するようにハロゲン化銀写真乳剤を塗布し、試料を作製する。これをダイヤモンド・カッターを用いて切削し、厚さ０．１μｍ程度の薄切片を得る。この切片を透過型電子顕微鏡で観察することにより双晶面の存在を確認することができる。本発明の平板粒子における２枚の双晶面間距離は、上記の透過型電子顕微鏡を用いた切片の観察において、主平面に対しほぼ垂直に切断された断面を示す平板粒子を任意に１００個以上選び、主平面に平行な偶数枚の双晶面の内、最も距離の短い２枚の双晶面間距離をそれぞれの粒子について求め、加算平均した場合に、０．０１μｍ以下であることが好ましい。
【００４９】
本発明のハロゲン化銀写真乳剤は全粒子の投影面積の５０％以上がアスペクト比４〜１００の平板粒子で占められていることを特徴とする。好ましくは全粒子の投影面積の６０％以上が、より好ましくは７０％以上が、さらに好ましくは８０％以上が、アスペクト比４〜１００の平板粒子で占められる。アスペクト比は４〜５０がより好ましい。本発明においてアスペクト比とは粒子の円換算直径と粒子厚さの比（アスペクト比＝円換算直径／厚さ）をいう。ここで、円換算直径とは、主平面に対して垂直にその粒子を投影した面積（投影面積）に等しい面積を有する円の直径を意味する。
【００５０】
平板粒子の円換算直径や厚さ、アスペクト比は、以下の方法（レプリカ法）で求めることができる。すなわち、基板である支持体フィルム上に、内部標準となる粒径が既知のラテックスボールと、主平面が基板に対して平行に配向するようにハロゲン化銀粒子とを塗布した試料を作製し、一定の角度からカーボン蒸着によるシャドーを施した後、通常のレプリカ法によってレプリカ試料を作製する。この試料の電子顕微鏡写真を撮影し、画像処理装置等を用いて個々の粒子の投影面積と厚さを求める。この時、粒子の投影面積は内部標準の投影面積から、粒子の厚さは内部標準と粒子の影の長さから算出する。本発明において平均アスペクト比は３００個以上の粒子について求めたアスペクト比の値の個数平均値とする。
【００５１】
本発明のハロゲン化銀写真乳剤は、全粒子の円換算直径の変動係数が３０％未満であることが好ましい。該変動係数は粒子の分布を示す値であり、２５％未満であることがより好ましく、２０％未満であることがさらに好ましい。円換算直径の変動係数は、下式によって定義される値であり、前記レプリカ法でハロゲン化銀写真乳剤に含まれるハロゲン化銀粒子の円換算直径を、任意に３００個以上測定して得られた値から求める。
【００５２】
円換算直径の変動係数（％）＝（円換算直径の標準偏差／円換算直径の平均値）×１００
本発明のハロゲン化銀写真乳剤は、１粒子当たり３０本以上の転位線をフリンジ部に有する平板粒子が、全粒子の５０個数％以上を占めることが好ましい。１粒子当たり３０本以上の転位線をフリンジ部に有する粒子の全粒子に対する割合は、好ましくは６０個数％以上であり、より好ましくは７０個数％以上であり、さらに好ましくは８０個数％以上である。１粒子当たりの転位線は３０〜１０００本が好ましく、３０〜３００本がより好ましい。
【００５３】
転位線について説明する。ハロゲン化銀粒子の転位線は、例えば、Ｊ．Ｆ．Ｈａｍｉｌｔｏｎ，Ｐｈｏｔ．Ｓｃｉ．Ｅｎｇ．，ｖｏｌ  １１，５７（１９６７）や、Ｔ．Ｓｈｉｏｚａｗａ，Ｊ．Ｓｏｃ．Ｐｈｏｔｏ．Ｓｃｉ．Ｊａｐａｎ，ｖｏｌ  ３５，２１３（１９７２）に記載の、低温での透過型電子顕微鏡を用いた直接的な方法により観察することができる。即ち、乳剤から粒子に新たに転位線が発生する程の圧力をかけないよう注意して取り出したハロゲン化銀粒子を電子顕微鏡観察用のメッシュに載せ、電子線による損傷（プリントアウト等）を防ぐように試料を冷却した状態で透過法により観察を行う。この時、粒子の厚みが厚いほど、電子線が透過し難くなるので、高圧型（０．２５μｍの厚さの粒子に対し２００ｋＶ以上）の電子顕微鏡を用いた方がより鮮明に観察することができる。このような方法によって、個々の粒子における転位線の位置及び数を求めることができる。
【００５４】
本発明において、転位線をフリンジ部に有するとは、平板粒子の外周部近傍や稜線近傍、または頂点近傍に転位線が存在することである。具体的には、フリンジ部とは、平板粒子を主平面に垂直に観察し、平板粒子の主平面の中心すなわち主平面を２次元図形ととらえた場合の重心と頂点とを結んだ線分の長さをＬとしたとき、各頂点に関して中心からの距離が０．５０Ｌである点を結んだ図形より外側の領域を指す。
【００５５】
本発明において、具体的なハロゲン化銀粒子への転位線の導入法として、例えば、沃化カリウムのような沃素イオンを含む水溶液と水溶性銀塩溶液をダブルジェットで添加する方法、または沃化銀微粒子乳剤を添加する方法、沃素イオンを含む溶液のみを添加する方法、特開平６−１１７８１号に記載されているような沃素イオン放出剤を用いる方法等、公知の方法を使用して所望の位置で転位線の起源となる転位を形成することができる。本発明の目的には、沃化銀微粒子乳剤を添加する方法と沃素イオン放出剤を用いる方法が好ましく、沃素イオン放出剤を用いる方法がより好ましい。沃素イオン放出剤とは、
Ｒ−Ｉ
の一般式で表される、塩基または求核試薬との反応によって、沃素イオンを放出する化合物である。Ｒは１価の有機基を表す。沃素イオン放出剤Ｒ−Ｉとしては、ヨードアルカン類、ヨードアルコール、ヨードカルボン酸、ヨードアミド及びこれらの誘導体が好ましく、ヨードアミド、ヨードアルコール及びこれらの誘導体がより好ましい、複素環基で置換されたヨードアミド類がさらに好ましく、最も好ましい例は、（ヨードアセトアミド）ベンゼンスルフォン酸塩である。
【００５６】
沃素イオン放出剤と求核試薬を反応させて、沃素イオンを放出させる場合、求核試薬として、水酸化物イオン、亜硫酸イオンが好ましい。
【００５７】
本発明のハロゲン化銀写真乳剤に転位線を沃素イオン放出剤によって導入する場合の好ましい反応条件を以下に示す。
【００５８】
反応温度は８０〜３０℃であることが好ましく、７０〜４０℃であることがより好ましい。転位線導入直前のｐＡｇは７．０〜１０．０であることが好ましく、７．５〜９．５であることがより好ましい。
【００５９】
添加する沃素イオン放出剤の量は粒子成長終了後の、総ハロゲン化銀量に対して、１〜５ｍｏｌ％であることが好ましい。
【００６０】
また、沃素イオン放出反応時のｐＨは７．０〜１１．０の条件であること好ましく、８．０〜１０．０であることがより好ましい。
【００６１】
求核剤として水酸化物イオン以外のものを用いる場合、求核剤の量は、沃素イオン放出剤の量の０．２５〜２．０倍であることが好ましく、０．５〜１．５倍であることがより好ましく、０．８〜１．２倍であることが好ましい。
【００６２】
本発明の目的には、ハロゲン化銀粒子中に浅い電子トラップ中心を形成させることが望ましい。浅い電子トラップは下記の一般式で表されるドーパントをハロゲン化銀粒子中にドープすることによって付与することができる。
【００６３】
［ＭＬ６］ｎ
式中、Ｍは充満したフロンティア軌道を有する多価金属イオンを表し、Ｌは独立に６つの配位子を表す。Ｌのうち少なくとも４つはアニオン配位子であり、少なくとも１つはハライド配位子より電気陰性な配位子である。ｎは負の整数を表す。
【００６４】
浅い電子トラップ中心を付与する具体的等ーパントとして米国特許第５７２８５１７号記載のＳＥＴ−１〜２７を好ましく用いることができる。
【００６５】
ドーパントは溶液として添加してもよく、予めハロゲン化銀微粒子乳剤にドープした状態で添加してもよい。ドーパントの好ましい添加量は、ハロゲン化銀１ｍｏｌ当たり、１０−６〜１０−３ｍｏｌであり、好ましくは１０−５〜１０−４ｍｏｌである。ドーパントはハロゲン化銀粒子の成長後の体積に対して、５０％以降の領域で添加することが好ましく、７０％以降の領域で添加することがより好ましい。ドーパントの添加時のｐＡｇは７．５〜９．５であることが好ましく、８．０〜９．０であることがより好ましい。
【００６６】
さらに、光励起または酸化された分光増感色素のホールトラップを起源として、１つ以上の電子を新たにハロゲン化銀粒子に注入する機能を有する化合物と併用する形態で、ハロゲン化銀粒子中にホールトラップ中心を形成させることもできる。ホールトラップ中心はハロゲン化銀粒子の成長過程において、還元増感を行うことで付与することができる。還元増感は、ハロゲン化銀写真乳剤または粒子成長のための混合溶液に還元剤を添加することによって行われる。還元剤として好ましいものとして二酸化チオ尿素（ホルムアミジンスルフィン酸）、アスコルビン酸及びその誘導体、第１錫塩が挙げられる。他の適当な還元剤としては、ボラン化合物、ヒドラジン誘導体、シラン化合物、アミン及びポリアミン類及び亜硫酸塩等が挙げられる。添加量は、ハロゲン化銀１ｍｏｌ当たり１０−２〜１０−８ｍｏｌが好ましく、１０−４〜１０−６ｍｏｌがより好ましい。
【００６７】
ホールトラップ中心形成制御を行うために、還元増感過程の後にカルコゲンイオンを放出する化合物を添加することが好ましい。カルコゲンイオンを放出する化合物として、硫化物イオン、セレン化物イオン、テルル化物イオンを放出しうる化合物が好ましく用いられるが、硫化物イオンを放出する化合物が最も好ましい。硫化物イオンを放出する化合物としては、チオスルフォン酸化合物、ジスルフィド化合物、チオ硫酸塩、硫化物塩、チオカルバミド系化合物、チオホルムアミド系化合物及びロダニン系化合物を好ましく用いることができる。カルコゲンイオンを放出しうる化合物として特に好ましいのは、チオスルフォン酸化合物である。カルコゲンイオンを放出する化合物の添加量は、ハロゲン化銀１ｍｏｌ当たり１０−２〜１０−８ｍｏｌが好ましく、１０−３〜１０−６ｍｏｌがより好ましい。カルコゲンイオンを放出する化合物の添加は粒子形成終了までに行うことが必要である。
【００６８】
本発明のハロゲン化銀写真乳剤に含まれるハロゲン化銀粒子は、ハライドイオンの組成比が異なる複数の相からなる多重構造粒子であることが好ましい。ハライド組成比の異なる３つ以上の相を有することが好ましく、４つ以上の相を有することがより好ましく、５つ以上の相を有することがさらに好ましい。隣接する相のハライド組成比は１ｍｏｌ％以上異なることが好ましく、沃化銀含有率が１ｍｏｌ％以上異なることがより好ましい。
【００６９】
本発明のハロゲン化銀写真乳剤の製造においては、成長工程の少なくとも一部において、限外濾過法によるハロゲン化銀写真乳剤の濃縮操作を好ましく適用することができる。一般的にアスペクト比が高く、分布のそろった平板乳剤を製造する場合には希釈環境が好ましいため、生産性を向上するために限外濾過法の適用は好ましい。限外濾過法を用いたハロゲン化銀写真乳剤の濃縮操作を行う場合には、特開平１０−３３９９２３号公報に開示されているハロゲン化銀写真乳剤の製造設備を好ましく用いることができる。
【００７０】
本発明のハロゲン化銀写真乳剤は、分散媒を含むものである。本発明でいう分散媒とは、ハロゲン化銀粒子に対する保護コロイド性を有する化合物である。本発明のハロゲン化銀写真乳剤の製造工程においては、分散媒を核生成工程から粒子成長終了時に渡って存在させることが好ましい。本発明のハロゲン化銀写真乳剤に好ましく用いることができる分散媒として、ゼラチンと親水性コロイドが挙げられる。ゼラチンとしては、通常分子量１０万程度のアルカリ処理ゼラチンや酸処理ゼラチン、或いは酸化処理したゼラチンや、Ｂｕｌｌ．Ｓｏｃ．Ｓｃｉ．Ｐｈｏｔｏ．Ｊａｐａｎ，Ｎｏ．１６，Ｐ３０（１９６６）に記載されたような酵素処理ゼラチンを好ましく用いることができる。親水性コロイドとしては、例えば、ゼラチン誘導体、ゼラチンと他の高分子とのグラフトポリマー、アルブミン、カゼインのような蛋白質；ヒドロキシエチルセルロース、カルボキシメチルセルロース、セルロース硫酸エステル類の如きセルロース誘導体、アルギン酸ソーダ、澱粉誘導体のような糖誘導体；ポリビニルアルコール、ポリビニルアルコール部分アセタール、ポリ−Ｎ−ビニルピロリドン、ポリアクリル酸、ポリメタクリル酸、ポリアクリルアミド、ポリビニルイミダゾール、ポリビニルピラゾールのような単一または共重合体の如き多種の合成親水性高分子物質を用いることができる。
【００７１】
ハロゲン化銀粒子の核生成時には、酸化処理ゼラチンや平均分子量が１万〜５万の低分子量ゼラチン、酸化処理した低分子量ゼラチンを好適に用いることができるが、特に酸化処理によってゼラチン１グラム当たりのメチオニン残基を３０μｍｏｌ未満に低減した酸化処理ゼラチンが好ましく用いられる。ゼラチン中のメチオニン残基を低減した酸化処理ゼラチンを核形成に用いる場合、ゼラチン１グラム当たりのメチオニン残基は２０ｍｏｌ％未満であることが好ましく、１０ｍｏｌ％未満であることがさらに好ましい。
【００７２】
ゼラチン中のメチオニン含有量を３０μｍｏｌ／ｇ未満に低減するためにはアルカリ処理ゼラチンの酸化剤による酸化処理が有効である。ゼラチンの酸化処理に用いることのできる酸化剤としては、過酸化水素、オゾン、ペルオキシ酸、ハロゲン、チオスルホン酸化合物、キノン類、有機過酸があるが、過酸化水素が好ましい。
【００７３】
ゼラチンのメチオニン含有量測定法については、多くの文献がある。ジャーナル  オブ  フォトグラフィック  サイエンス，第２８巻，１１１頁、同４０巻，１４９頁、同４１巻，１７２頁、同４２巻，１１７頁、ジャーナル  オブ  イメージング  サイエンス，第３３巻，１０頁、ジャーナル  オブ  イメージング  サイエンス  アンド  テクノロジー，第３９巻，３６７頁等を参考に、アミノ酸分析法、ＨＰＬＣ法、ガスクロマトグラフィー法、銀イオン滴定法等で求めることが可能である。
【００７４】
また、ハロゲン化銀粒子の成長工程においても前記のゼラチン中のメチオニン残基を低減した酸化処理ゼラチンを好ましく用いることができる。またハロゲン化銀粒子の成長工程において化学修飾ゼラチンを用いることも好ましい。本発明に係るハロゲン化銀写真乳剤に用いることができる化学修飾ゼラチンとして、例えば、特開平５−７２６５８号、同９−１９７５９５号、同９−２５１１９３号等の各公報に記載のアミノ基を置換したゼラチンを挙げることができる。
【００７５】
本発明のハロゲン化銀写真乳剤は、ハロゲン化銀粒子の成長終了後に、不要な可溶性塩類を除去したものであってもよいし、または含有させたままのものでもよい。
【００７６】
また、特開昭６０−１３８５３８号記載の方法のように、ハロゲン化銀成長の任意の点で脱塩を行なうことも可能である。塩類を除去する場合には、リサーチ・ディスクロージャー（Ｒｅｓｅａｒｃｈ  Ｄｉｓｃｌｏｓｕｒｅ、以下ＲＤと略す）第１７６４３号ＩＩ項に記載の方法に基づいて行なうことができる。さらに詳しくは、沈澱形成後、または物理熟成後の乳剤から可溶性塩を除去するためには、ゼラチンをゲル化させて行なうヌーデル水洗法を用いてもよく、また無機塩類、アニオン性界面活性剤、アニオン性ポリマー（例えば、ポリスチレンスルホン酸）、またはゼラチン誘導体（例えば、アシル化ゼラチン、カルバモイル化ゼラチン等）を利用した沈澱法（フロキュレーション）を用いてもよい。
【００７７】
本発明のハロゲン化銀写真乳剤は、単独で乳剤層に用いる以外に、本発明の効果を損なわない範囲で、他のハロゲン化銀写真乳剤と混合して用いることができる。
【００７８】
本発明のハロゲン化銀写真乳剤の製造においては、上記以外の条件については、特開昭６１−６６４３号、同６１−１４６３０号、同６１−１１２１４２号、同６２−１５７０２４号、同６２−１８５５６号、同６３−９２９４２号、同６３−１５１６１８号、同６３−１６３４５１号、同６３−２２０２３８号、同６３−３１１２４４号、ＲＤ第３８９５７のＩ項及びＩＩＩ項、ＲＤ第４０１４５のＸＶ項等を参考にして適切な条件を選択することができる。
【００７９】
本発明のハロゲン化銀写真乳剤を用いてカラー感光材料を構成する際には、ハロゲン化銀写真乳剤は、物理熟成、化学熟成及び分光増感を行ったものを使用する。
【００８０】
このような工程で使用される添加剤は、ＲＤ第３８９５７のＩＶ及びＶ項、ＲＤ第４０１４５のＸＶ項等に記載されている。
【００８１】
本発明に使用できる公知の写真用添加剤も、同じくＲＤ第３８９５７のＩＩ〜Ｘ項、ＲＤ第４０１４５のＩ〜ＸＩＩＩ項のものを用いることができる。
【００８２】
本発明のハロゲン化銀写真乳剤を用いてカラー感光材料を構成する際には、赤、緑及び青感光性ハロゲン化銀写真乳剤層を設け、各層にカプラーを含有させることができる。これら各層に含まれるカプラーから形成される発色色素は、分光吸収極大が少なくとも２０ｎｍ離れていることが好ましい。カプラーとしては、シアンカプラー、マゼンタカプラー、イエローカプラーを用いることが好ましい。各乳剤層とカプラーの組み合わせとしては、通常、イエローカプラーと青感光性層、マゼンタカプラーと緑感光性層、シアンカプラーと赤感光性層の組み合わせが用いられるが、これら組み合わせに限られるものではなく、他の組み合わせであってもよい。
【００８３】
本発明のハロゲン化銀写真乳剤を用いてカラー感光材料を構成する際には、ＤＩＲ化合物を用いることができる。用いることのできるＤＩＲ化合物の具体例としては、例えば、特開平４−１１４１５３号公報に記載のＤ−１〜Ｄ−３４が挙げられ、本発明はこれらの化合物を好ましく用いることができる。用いることのできるＤＩＲ化合物の具体例は、上記のほかに、例えば、米国特許第４，２３４，６７８号、同第３，２２７，５５４号、同第３，６４７，２９１号、同第３，９５８，９９３号、同第４，４１９，８８６号、同第３，９３３，５００号、特開昭５７−５６８３７号、同５１−１３２３９号、米国特許第２，０７２，３６３号、同第２，０７０，２６６号、ＲＤ第４０１４５のＸＩＶ項等に記載されているものを挙げることができる。
【００８４】
また、本発明のハロゲン化銀写真乳剤を用いてカラー感光材料を構成する際に用いることができるカプラーの具体例は、ＲＤ第４０１４５のＩＩ項等に記載されている。
【００８５】
本発明のハロゲン化銀写真乳剤を用いて感光材料を構成する際に使用する添加剤は、ＲＤ第４０１４５のＶＩＩＩ項に記載されている分散法等により添加することができる。
【００８６】
本発明のハロゲン化銀写真乳剤を用いた感光材料には、前述ＲＤ第３８９５７のＸＶ項等に記載される公知の支持体を使用することができる。
【００８７】
本発明のハロゲン化銀写真乳剤を用いた感光材料には、前述ＲＤ第３８９５７のＸＩ項に記載されるフィルター層や中間層等の補助層を設けることができる。
【００８８】
感光材料は、前述ＲＤ第３８９５７のＸＩ項に記載の順層、逆層、ユニット構成等のさまざまな層構成を採ることができる。
【００８９】
本発明に係るハロゲン化銀写真乳剤は、一般用または映画用のカラーネガフィルム、スライド用またはテレビ用のカラー反転フィルム、カラーペーパー、カラーポジフィルム、カラー反転ペーパーに代表される種々のカラー感光材料に好ましく適用することができる。
【００９０】
本発明のハロゲン化銀写真乳剤を用いた感光材料を現像処理するには、例えば、Ｔ．Ｈ．ジェームズ著，セオリイ  オブ  ザ  ホトグラフィック  プロセス，第４版（Ｔｈｅ  Ｔｈｅｏｒｙ  ｏｆ  Ｔｈｅ  Ｐｈｏｔｏｇｒａｆｉｃ  Ｐｒｏｃｅｓｓ  Ｆｏｒｔｈ  Ｅｄｉｔｉｏｎ），第２９１〜第３３４頁、及びジャーナル  オブ  ザ  アメリカン  ケミカル  ソサエティ（Ｊｏｕｒｎａ１  ｏｆｔｈｅ  Ａｍｅｒｉｃａｎ  Ｃｈｅｍｉｃａｌ  Ｓｏｃｉｅｔｙ），第７３巻，第３，１００頁（１９５１）に記載されている、それ自体公知の現像剤を使用することができ、また、前述のＲＤ第３８９５７のＸＶＩＩ〜ＸＸ項及びＲＤ第４０１４５のＸＸＩＩＩ項に記載された通常の方法によって、現像処理することができる。
【００９１】
【実施例】
以下に実施例を挙げて本発明を更に具体的に説明するが、本発明はこれらの実施態様に限定されるものではない。
【００９２】
実施例１
《平板状ハロゲン化銀写真乳剤Ｅｍ−１の調製》
以下の手順で、平板状であるハロゲン化銀写真乳剤Ｅｍ−１を調製した。
【００９３】
（核生成工程）
反応容器内で、酸化処理ゼラチンＡ（メチオニン含有量０．３μｍｏｌ／ｇ）１６２．８ｇと臭化カリウム２３．６ｇを含む２８．３Ｌの水溶液を２０℃に保ち、特開昭６２−１６０１２８号記載の混合撹拌装置を用いて高速に撹拌しながら、０．５ｍｏｌ／Ｌの硫酸を用いて、ｐＨを１．９０に調整した。その後、ダブルジェット法を用いて下記Ｓ−０１液と下記Ｘ−０１液を、一定の流量で１分間かけて添加し、核形成を行ったのち、下記Ｇ−０１液を加えた。
【００９４】
Ｓ−０１液：１．２５ｍｏｌ／Ｌの硝酸銀水溶液２０５．７ｍｌ
Ｘ−０１液：１．２５ｍｏｌ／Ｌの臭化カリウム水溶液２０５．７ｍｌ
Ｇ−０１液：ゼラチンＡ  １２０．５ｇと、下記界面活性剤Ａの１０質量％メタノール溶液８．８ｍｌを含む７９５ｍｌの水溶液
界面活性剤Ａ：ＨＯ（ＣＨ２ＣＨ２Ｏ）ｍ［ＣＨ（ＣＨ３）ＣＨ２Ｏ］２０（ＣＨ２ＣＨ２Ｏ）ｎＨ（ｍ＋ｎ＝１０）
（熟成工程）
核生成工程終了後に、４５分間を要して６０℃に昇温しｐＡｇを８．８に調整した。続いて２９．２ｇの硝酸アンモニウムを含む２２４．４ｍｌの水溶液を添加した後、１０質量％水酸化カリウム水溶液７０９．３ｍｌを加えて６分３０秒間保持した後、５６質量％の酢酸水溶液を用いてｐＨを６．１に調整した。
【００９５】
（成長工程）
熟成工程終了後、ｐＡｇを９．０に保ちつつ、ダブルジェット法を用いて、下記Ｓ−０２液と下記Ｘ−０２液とを、流量を加速しながら（開始時と終了時の添加流量の比が約５倍）２０分間で添加した。
【００９６】
Ｓ−０２液：１．２５ｍｏｌ／Ｌの硝酸銀水溶液２６２０ｍｌ
Ｘ−０２液：１．２５ｍｏｌ／Ｌの臭化カリウム２６２０ｍｌ
上記各溶液を添加終了後、常法に従い脱塩、水洗処理を施し、アルカリ処理不活性ゼラチンＢ（メチオニン含有量５０．０μｍｏｌ／ｇ）を追加してよく分散した。得られた乳剤を種乳剤Ｔ−Ａとする。
【００９７】
平板状の種乳剤Ｔ−Ａを以下の手順で引き続き成長を行い、平板状乳剤Ｅｍ−１を調製した。
【００９８】
撹拌装置は特開昭６２−１６０１２８号記載の混合撹拌装置を用いた。また、限外ろ過により反応液から可溶性成分を除去する際には特開平１０−３３９９２３号記載の装置を用いた。
【００９９】
０．１２３ｍｏｌ相当の種乳剤Ｔ−Ａと前記界面活性剤Ａの１０質量％メタノール溶液０．６５ｍｌに純水とゼラチンＢを加えて体積１０Ｌ、ゼラチン濃度１％とした反応母液を、温度６０℃、ｐＡｇ９．２に保ちつつ、ダブルジェット法を用いて下記Ｓ−１１液と下記Ｘ−１１液を流量を加速しながら（開始時と終了時の添加流量の比が約１１倍）８０分間で添加した。この時、限外ろ過により反応液の可溶性成分を除去して反応液の体積は一定に保つようにした。
【０１００】
Ｓ−１１液：１．７５ｍｏｌ／Ｌの硝酸銀水溶液２４３２ｍｌ
Ｘ−１１液：１．７４１ｍｏｌ／Ｌの臭化カリウムと０．００９ｍｏｌ／Ｌの沃化カリウムを含む水溶液２４３２ｍｌ
次に限外ろ過にて３０分かけて反応液の可溶性成分４．０Ｌを除去した。
【０１０１】
続いて下記Ｓ−１２液を減速しながら（開始時と終了時の添加流量の比が約０．２８倍）１７分間で添加し、ｐＡｇを８．６に調整した。
【０１０２】
Ｓ−１２液：１．７５ｍｏｌ／Ｌの硝酸銀水溶液３２３ｍｌ
続けて下記Ｉ−１１液と下記Ｚ−１１液を添加し、水酸化カリウム水溶液でｐＨを９．３に調整し６分間保持した後に、酢酸水溶液でｐＨを５．０、臭化カリウム水溶液でｐＡｇを９．４に調整した。
【０１０３】
Ｉ−１１液：ｐ−ヨードアセトアミドベンゼンスルホン酸ナトリウム１６．０ｇを含む水溶液
Ｚ−１１液：亜硫酸ナトリウム５．６ｇを含む水溶液
引き続いて、下記Ｓ−１３液と下記Ｘ−１３液を添加流量を加速しながら（開始時と終了時の添加流量の比が約２．３倍）１５分間で添加した。このとき限外ろ過により反応液の可溶性成分を除去して反応液の体積は一定に保つようにした。
【０１０４】
Ｓ−１３液：１．７５ｍｏｌ／Ｌの硝酸銀水溶液３６３ｍｌ
Ｘ−１３液：１．６６３ｍｏｌ／Ｌの臭化カリウムと０．０８８ｍｏｌ／Ｌの沃化カリウムを含む水溶液３６３ｍｌ
続いて下記Ｓ−１４液を減速しながら（開始時と終了時の添加流量の比が約０．２７倍）１５分間で添加し、ｐＡｇを８．４に調整した。
【０１０５】
Ｓ−１４液：１．７５ｍｏｌ／Ｌの硝酸銀水溶液２４２ｍｌ
さらに続いて、下記Ｓ−１５液と下記Ｘ−１５液を流量を加速しながら（開始時と終了時の添加流量の比が約１．０３倍）２４分間で添加し、臭化カリウム水溶液によりｐＡｇを９．４に調整し、下記Ｓ−１６液と下記Ｘ−１６液を流量を加速しながら（開始時と終了時の添加流量の比が約１．３３倍）１７分間で添加した。
【０１０６】
Ｓ−１５液：１．７５ｍｏｌ／Ｌの硝酸銀水溶液２０２ｍｌ
Ｘ−１５液：１．６６３ｍｏｌ／Ｌの臭化カリウムと０．０８８ｍｏｌ／Ｌの沃化カリウムを含む水溶液２０２ｍｌ
Ｓ−１６液：１．７５ｍｏｌ／Ｌの硝酸銀水溶液４０４ｍｌ
Ｘ−１６液：１．７５ｍｏｌ／Ｌの臭化カリウム水溶液４０４ｍｌ
上記添加終了後に、特開平５−７２６５８号に記載の方法に従い、アミノ基をフェニルカルバモイル化した化学修飾ゼラチン（修飾率９５％）１２０ｇを含む水溶液を添加して、脱塩及び水洗処理を施し、ゼラチンを加えてよく分散し、４０℃にてｐＨを５．８、ｐＡｇを８．９に調整した。
【０１０７】
続く化学熟成工程は、上記乳剤の一部を５５℃に加熱溶解し、ハロゲン化銀１ｍｏｌ当たり、特開２００２−７２３９６号に記載の増感色素（ＳＤ−６）６．０×１０−５ｍｏｌ、（ＳＤ−８）５．０×１０−４ｍｏｌ、（ＳＤ−１０）６．０×１０−５ｍｏｌをそれぞれ０．５質量％メタノール溶液として添加し、２０分後、下記セレン増感剤（Ｓｅ−１）１．５×１０−６ｍｏｌ、チオ硫酸ナトリウム五水塩５．０×１０−６ｍｏｌ、塩化金酸２．０×１０−６ｍｏｌとチオシアン酸カリウム２．５×１０−４ｍｏｌの混合液を、１０分間隔で添加して感度が最適となるように熟成した。熟成終了後に同公報記載の安定剤（ＳＴ−１）３．０×１０−３ｍｏｌ、（ＡＦ−１）５．０×１０−５ｍｏｌを添加して３５℃に降温し、さらに冷却固化させてＥｍ−１を得た。
【０１０８】
【化４】
2004333739.tif 000005
【０１０９】
《平板状ハロゲン化銀写真乳剤Ｅｍ−２の調製》
０．１２３ｍｏｌ相当の種乳剤Ｔ−Ａと前記界面活性剤Ａの１０質量％メタノール溶液０．６５ｍｌに純水と種作製で用いたゼラチンＡを加えて体積１０Ｌ、ゼラチン濃度１％とした反応母液を、温度６０℃、ｐＡｇ８．８に保ちつつ、ダブルジェット法を用いて下記Ｓ−１１液と下記Ｘ−１１液を流量を加速しながら（開始時と終了時の添加流量の比が約１１倍）６０分間で添加した。このとき限外ろ過により反応液の可溶性成分を除去して反応液の体積は一定に保つようにした。
【０１１０】
Ｓ−１１液：１．７５ｍｏｌ／Ｌの硝酸銀水溶液１１８９．５ｍｌ
Ｘ−１１液：１．７４１ｍｏｌ／Ｌの臭化カリウム１１８９．５ｍｌ
次に限外ろ過にて３０分かけて反応液の可溶性成分５．５Ｌを除去した。
【０１１１】
続いて下記Ｓ−１２液を減速しながら（開始時と終了時の添加流量の比が約０．２８倍）１７分間で添加し、ｐＡｇを８．６に調整した。
【０１１２】
Ｓ−１２液：１．７５ｍｏｌ／Ｌの硝酸銀水溶液３２３ｍｌ
引き続いて、下記Ｓ−１３液と下記Ｘ−１３液を添加流量を等速で１５分間で添加した。このとき限外ろ過により反応液の可溶性成分を除去して反応液の体積は一定に保つようにした。
【０１１３】
Ｓ−１３液：１．７５ｍｏｌ／Ｌの硝酸銀水溶液１００．９ｍｌ
Ｘ−１３液：１．６９７ｍｏｌ／Ｌの臭化カリウムと０．０５３ｍｏｌ／Ｌの沃化カリウムを含む水溶液１００．９ｍｌ
続けて下記Ｉ−１１液と下記Ｚ−１１液を添加し、水酸化カリウム水溶液でｐＨを９．３に調整し６分間保持した後に、酢酸水溶液でｐＨを５．７、臭化カリウム水溶液でｐＡｇを９．４に調整した。
【０１１４】
Ｉ−１１液：ｐ−ヨードアセトアミドベンゼンスルホン酸ナトリウム６４．１ｇを含む水溶液
Ｚ−１１液：亜硫酸ナトリウム２２．２ｇを含む水溶液
続いて、３．５０ｍｏｌ／Ｌの臭化カリウム溶液を添加し、ｐＡｇを９．４に調整した。
【０１１５】
さらに続いて、下記Ｓ−１５液と下記Ｘ−１５液を流量を加速しながら（開始時と終了時の添加流量の比が約２．６倍）６１分間で添加し、臭化カリウム水溶液によりｐＡｇを９．４に調整し、下記Ｓ−１６液と下記Ｘ−１６液を等速で４分間で添加した。
【０１１６】
Ｓ−１５液：１．７５ｍｏｌ／Ｌの硝酸銀水溶液４３３ｍｌ
Ｘ−１５液：１．６６３ｍｏｌ／Ｌの臭化カリウムと０．０８８ｍｏｌ／Ｌの沃化カリウムを含む水溶液４３３ｍｌ
Ｓ−１６液：１．７５ｍｏｌ／Ｌの硝酸銀水溶液１２１ｍｌ
Ｘ−１６液：１．７５ｍｏｌ／Ｌの臭化カリウム水溶液１２１ｍｌ
上記添加終了後に、特開平５−７２６５８号に記載の方法に従い、アミノ基をフェニルカルバモイル化した化学修飾ゼラチン（修飾率９５％）１２０ｇを含む水溶液を添加して、脱塩及び水洗処理を施し、ゼラチンを加えてよく分散し、４０℃にてｐＨを５．８、ｐＡｇを８．９に調整した。
【０１１７】
化学熟成工程は、Ｅｍ−１と同様に行い、Ｅｍ−２を得た。
《平板状ハロゲン化銀写真乳剤Ｅｍ−３の調製》
以下の手順で、２枚双晶面を有する平板状ハロゲン化銀写真乳剤Ｅｍ−３を調製した。
【０１１８】
（核生成工程）
反応容器内で、アルカリ処理不活性ゼラチンＢ１２２．０ｇと臭化カリウム７８．３ｇ、前記界面活性剤Ａの１０質量％メタノール溶液を０．２４ｍｌを含む、２８．３Ｌの水溶液を３０℃に保ち、特開昭６２−１６０１２８号に記載の混合撹拌装置を用いて高速に撹拌し、その後、ダブルジェット法を用いて下記Ｓ−０１液と下記Ｘ−０１液を、一定の流量で１分間かけて添加し、核形成を行ったのち、下記Ｇ−０１液を加えた。
【０１１９】
Ｓ−０１液：１．９０ｍｏｌ／Ｌの硝酸銀水溶液１８６０ｍｌ
Ｘ−０１液：１．２５ｍｏｌ／Ｌの臭化カリウム水溶液１８６０ｍｌ
Ｇ−０１液：ゼラチンＡ  ２００．０ｇを含む２５６４ｍｌの水溶液
（熟成工程）
核生成工程終了後に、３０分間を要して６０℃に昇温し２８％アンモニア水溶液を３７ｍｌ添加し、さらに１０質量％ＫＯＨを添加してｐＨを９．５に調整した。６．５分間熟成を行った後、５６％酢酸を添加してｐＨを６．１に調整した。
【０１２０】
常法に従い脱塩、水洗処理を施し、アルカリ処理不活性ゼラチンＢ（メチオニン含有量５０．０μｍｏｌ／ｇ）を追加してよく分散し種乳剤Ｔ−Ｂを得た。
【０１２１】
種乳剤Ｔ−Ｂを以下の手順で引き続き成長を行い、平板状乳剤Ｅｍ−３を調製した。
【０１２２】
撹拌装置は特開昭６２−１６０１２８号に記載の混合撹拌装置を用いた。また、限外ろ過により反応液から可溶性成分を除去する際には特開平１０−３３９９２３号に記載の装置を用いた。
【０１２３】
０．１２３ｍｏｌ相当の種乳剤Ｔ−Ｂと前記界面活性剤Ａの１０質量％メタノール溶液０．６５ｍｌに純水とゼラチンＢを加えて体積１０Ｌ、ゼラチン濃度１質量％とした反応母液を、温度６０℃、ｐＡｇ９．２に保ちつつ、ダブルジェット法を用いて下記Ｓ−１１液と下記Ｘ−１１液を流量を加速しながら（開始時と終了時の添加流量の比が約１１倍）８０分間で添加した。このとき限外ろ過により反応液の可溶性成分を除去して反応液の体積は一定に保つようにした。
【０１２４】
Ｓ−１１液：１．７５ｍｏｌ／Ｌの硝酸銀水溶液２４３２ｍｌ
Ｘ−１１液：１．７４１ｍｏｌ／Ｌの臭化カリウムと０．００９ｍｏｌ／Ｌの沃化カリウムを含む水溶液２４３２ｍｌ
次に限外ろ過にて３０分かけて反応液の可溶性成分４．０Ｌを除去した。
【０１２５】
続いて下記Ｓ−１２液を減速しながら（開始時と終了時の添加流量の比が約０．２８倍）１７分間で添加し、ｐＡｇを８．６に調整した。
【０１２６】
Ｓ−１２液：１．７５ｍｏｌ／Ｌの硝酸銀水溶液３２３ｍｌ
続けて下記Ｉ−１１液と下記Ｚ−１１液を添加し、水酸化カリウム水溶液でｐＨを９．３に調整し６分間保持した後に、酢酸水溶液でｐＨを５．０、臭化カリウム水溶液でｐＡｇを９．４に調整した。
【０１２７】
Ｉ−１１液：ｐ−ヨードアセトアミドベンゼンスルホン酸ナトリウム１６．０ｇを含む水溶液
Ｚ−１１液：亜硫酸ナトリウム５．６ｇを含む水溶液
引き続いて、下記Ｓ−１３液と下記Ｘ−１３液を添加流量を加速しながら（開始時と終了時の添加流量の比が約２．３倍）１５分間で添加した。このとき限外ろ過により反応液の可溶性成分を除去して反応液の体積は一定に保つようにした。
【０１２８】
Ｓ−１３液：１．７５ｍｏｌ／Ｌの硝酸銀水溶液３６３ｍｌ
Ｘ−１３液：１．６６３ｍｏｌ／Ｌの臭化カリウムと０．０８８ｍｏｌ／Ｌの沃化カリウムを含む水溶液３６３ｍｌ
続いて下記Ｓ−１４液を減速しながら（開始時と終了時の添加流量の比が約０．２７倍）１５分間で添加し、ｐＡｇを８．４に調整した。
【０１２９】
Ｓ−１４液：１．７５ｍｏｌ／Ｌの硝酸銀水溶液２４２ｍｌ
さらに続いて、下記Ｓ−１５液と下記Ｘ−１５液を流量を加速しながら（開始時と終了時の添加流量の比が約１．０３倍）２４分間で添加し、臭化カリウム水溶液によりｐＡｇを９．４に調整し、下記Ｓ−１６液と下記Ｘ−１６液を流量を加速しながら（開始時と終了時の添加流量の比が約１．３３倍）１７分間で添加した。
【０１３０】
Ｓ−１５液：１．７５ｍｏｌ／Ｌの硝酸銀水溶液２０２ｍｌ
Ｘ−１５液：１．６６３ｍｏｌ／Ｌの臭化カリウムと０．０８８ｍｏｌ／Ｌの沃化カリウムを含む水溶液２０２ｍｌ
Ｓ−１６液：１．７５ｍｏｌ／Ｌの硝酸銀水溶液４０４ｍｌ
Ｘ−１６液：１．７５ｍｏｌ／Ｌの臭化カリウム水溶液４０４ｍｌ
上記添加終了後に、特開平５−７２６５８号に記載の方法に従い、アミノ基をフェニルカルバモイル化した化学修飾ゼラチン（修飾率９５％）１２０ｇを含む水溶液を添加して、脱塩及び水洗処理を施し、ゼラチンを加えてよく分散し、４０℃にてｐＨを５．８、ｐＡｇを８．９に調整した。
【０１３１】
続く化学熟成工程は、上記乳剤の一部を５５℃に加熱溶解し、特開２００２−７２３９６号記載の分光増感色素を、ハロゲン化銀１ｍｏｌ当たり（ＳＤ−６）３．０×１０−５ｍｏｌ、（ＳＤ−８）２．５×１０−４ｍｏｌ、（ＳＤ−１０）３．０×１０−５ｍｏｌをそれぞれ０．５％メタノール溶液として添加し、２０分後、セレン増感剤（Ｓｅ−１）３．５×１０−６ｍｏｌ、チオ硫酸ナトリウム五水塩７．０×１０−６ｍｏｌ、塩化金酸２．０×１０−６ｍｏｌとチオシアン酸カリウム２．５×１０−４ｍｏｌの混合液を、１０分間隔で添加して感度が最適となるように熟成した。熟成終了後に同公報記載の安定剤（ＳＴ−１）３．０×１０−３ｍｏｌ、（ＡＦ−３）５．０×１０−５ｍｏｌを添加して３５℃に降温し、さらに冷却固化させてＥｍ−３を得た。
【０１３２】
《平板状ハロゲン化銀写真乳剤平Ｅｍ−４の調製》
Ｉ−１１液及びＺ−１１液を下記の添加量に変更した以外はＥｍ−３と同様な構成でＥｍ−４を調製した。
【０１３３】
Ｉ−１１液：ｐ−ヨードアセトアミドベンゼンスルホン酸ナトリウム６４．１ｇを含む水溶液
Ｚ−１１液：亜硫酸ナトリウム２２．２ｇを含む水溶液
以上の本発明に用いるハロゲン化銀粒子を含む乳剤、Ｅｍ−１〜Ｅｍ−４の粒子解析結果を表１に示す。
【０１３４】
【表１】
2004333739.tif 000006
【０１３５】
《Ｔ−１を添加した単層試料の作製》
Ｅｍ−１の一部を４０℃で分散し、ジチアシクロオクタノール（Ｔ−１）を臭化銀１ｍｏｌに対して表２に記す量を添加し、ヒドロキシベンゼンを３．０×１０−３ｍｏｌ添加し、１０分間熟成後、特開２００２−７２３９６号の実施例２記載のカラー感光材料試料第９層で用いられている化合物、Ｍ−１、Ｍ−２、ＣＭ−２、ＤＩ−２、ＤＩ−３、ＯＩＬ−１、ＡＳ−２、ＡＳ−３、ゼラチンを該特許公報と同量添加し、硬膜剤Ｈ−２を添加し、下引き層を施したトリアセテートセルロースフィルム支持体上に塗布し、Ｔ−１を含有する単層試料１０１を作製した。さらに、Ｅｍ−１をＥｍ−２に変更した以外は、上記単層試料と同様にして、Ｔ−１が表２に記す量を添加された単層試料１０２〜１０５を作製した。
【０１３６】
Ｅｍ−１をＥｍ−３またはＥｍ−４に変更し、特開２００２−７２３９６号実施例２記載のカラー感光材料試料第８層で用いられている化合物、Ｍ−１、ＣＭ−１、ＣＭ−２、ＤＩ−２、ＯＩＬ−１、ＡＳ−２、ＡＳ−３、ゼラチンを該特許公報と同量添加した以外は、上記単層試料１０１と同様にして、Ｔ−１が表２に記す量を添加された単層試料１０６〜１１０を作製した。
【０１３７】
【化５】
2004333739.tif 000007
【０１３８】
【表２】
2004333739.tif 000008
【０１３９】
《アルカリ土類金属塩を添加した試料１０１′〜１１０′の作製》
試料１０１〜１１０の乳剤調製時に、化学増感過程が次の方法により行われたカラー感光材料試料１０１′〜１１０′を作製した。
【０１４０】
分光増感色素を添加した後、１８分後にハロゲン化銀１ｍｏｌ当たり硝酸カルシウムを７．０×１０−３ｍｏｌ添加し、さらに２分後から試料１０１〜１１０と同様な方法により化学熟成を行った。さらに試料１０１〜１１０の構成と同様に塗布し、試料１０１′〜１１０′を作製した。
【０１４１】
《写真性能の評価》
作製した試料を白色光を用いて１／２００秒、３．２ＣＭＳの露光量にてステップウェッジ露光を行い、次いで特開平１０−１２３６５２号の段落番号［０２２０］〜［０２２７］記載の現像処理工程に従って、カラー現像処理を行った。
【０１４２】
現像後の各試料の感度を緑色光を用いて測定した。感度は、各試料において最小濃度＋０．２の濃度を与える露光量の逆数を求め、試料１０１〜１０５、１０１′〜１０５′は試料１０１の感度を１００とし、試料１０６〜１１０、１０６′〜１１０′は試料１０６の感度を１００とする相対値で示した（値が大きいほど感度が高く、好ましいことを意味する）。また、上記ステップウェッジ露光から得られたセンシトメトリーのカブリ（つまりセンシトメトリーの最小濃度）と、５５℃で５日間放置した後に上記ステップウェッジ露光から得られたセンシトメトリーのカブリを表３に示す（カブリは最小濃度の実測値であり、値が小さいほど好ましい）。
【０１４３】
【表３】
2004333739.tif 000009
【０１４４】
表３の結果に示されるように、本発明のハロゲン化銀写真乳剤は、高感度でかつカブリが低く、熱停滞安定性に優れていることが分かる。
【０１４５】
実施例２
特開２００２−７２３９６号の実施例２記載のハロゲン化銀カラー写真感光材料の構成で、第８層及び第９層を本発明のハロゲン化銀写真乳剤に置き換えて評価したところ、表３に示した単層での結果と同様な効果が確認でき、本発明のハロゲン化銀写真乳剤がハロゲン化銀カラー写真感光材料においても優れていた。
【０１４６】
【発明の効果】
本発明により、高感度でかつカブリが低く、熱停滞安定性に優れたハロゲン化銀写真乳剤及びハロゲン化銀カラー写真感光材料を提供することができる。